(57)【特許請求の範囲】
【請求項１】
金属塩を含む溶液に対してメチルアセチレンガスを吹き込み、金属メチルアセチリドの棒状結晶体及び／又は板状結晶体を作製する工程と、
前記棒状結晶体及び／又は前記板状結晶体に第１の加熱処理を施して、前記金属メチルセチリド中の金属を偏析させるとともに、前記棒状結晶体及び／又は前記板状結晶体中の炭素を偏析させ、炭素を含む棒状体及び／又は板状体が３次元的に結合してなる炭素ナノ構造中間体を得るとともに、この炭素ナノ構造中間体中に前記金属が内包されてなる金属内包炭素ナノ構造体を作製する工程と、
前記金属内包炭素ナノ構造体を硝酸と接触させる工程と、
前記金属内包炭素ナノ構造物に対して第２の加熱処理を施して、前記金属内包炭素ナノ構造物に内包される前記金属を噴出させる工程と、
を具えることを特徴とする、炭素ナノ構造体の製造方法。
【請求項２】
前記第１の加熱処理は、減圧下で行うことを特徴とする、請求項１に記載の炭素ナノ構造体の製造方法。
【請求項３】
前記第１の加熱処理は、水素雰囲気下で行うことを特徴とする、請求項１又は２に記載の炭素ナノ構造体の製造方法。
【請求項４】
前記金属内包炭素ナノ構造体に内包される前記金属を噴出させた後、前記金属内包炭素ナノ構造体に溶解洗浄を施し、残存した前記金属を除去する工程を具えることを特徴とする、請求項１〜３のいずれか一に記載の炭素ナノ構造体の製造方法。
【請求項５】
前記金属内包炭素ナノ構造体に内包される前記金属を噴出させた後、前記金属内包炭素ナノ構造体に第３の加熱処理を施し、残存した前記金属を除去する工程を具えることを特
徴とする、請求項１〜４のいずれか一に記載の炭素ナノ構造体の製造方法。
【請求項６】
前記金属は、銅であることを特徴とする、請求項１〜５のいずれか一に記載の炭素ナノ構造体の製造方法。
【請求項７】
金属塩を含む溶液に対してメチルアセチレンガスを吹き込み、金属メチルアセチリドの棒状結晶体及び／又は板状結晶体を作製する工程と、
前記棒状結晶体及び／又は前記板状結晶体に第１の加熱処理を施して、前記金属メチルアセチリド中の金属を偏析させるとともに、前記棒状結晶体及び／又は前記板状結晶体中
の炭素を偏析させ、炭素を含む棒状体及び／又は板状体が３次元的に結合してなる炭素ナノ構造中間体を得るとともに、この炭素ナノ構造中間体中に前記金属が内包されてなる金
属内包炭素ナノ構造体を作製する工程と、
前記金属内包炭素ナノ構造物を硝酸と接触させるとともに、第２の加熱処理を施して、前記金属内包炭素ナノ構造物に内包される前記金属を噴出させて、炭素を含む前記棒状体及び／又は前記板状体が３次元的に結合してなり、前記棒状体又は前記板状体中にグラフェン多層膜壁で画定される肺胞状の空孔が形成されてなる炭素ナノ構造体を得る工程と、
金属塩化物を溶媒中に溶解させて前記金属塩化物を含む溶液を得、この溶液と前記炭素ナノ構造体とを混合し、脱溶媒処理によって前記炭素ナノ構造体中の前記空孔内に前記金
属塩化物を封入する工程と、
前記金属塩化物に対して脱塩素反応を生ぜしめ、前記肺胞状の空孔内に前記金属塩化物中の金属を析出させて担持させる工程と、
を具えることを特徴とする、金属担持炭素ナノ構造体の製造方法。
【請求項８】
前記第１の加熱処理は、減圧下で行うことを特徴とする、請求項７に記載の金属担持炭素ナノ構造体の製造方法。
【請求項９】
前記第１の加熱処理は、水素雰囲気下で行うことを特徴とする、請求項７又は８に記載の金属担持炭素ナノ構造体の製造方法。
【請求項１０】
前記金属内包炭素ナノ構造体に内包される前記金属を噴出させた後、前記金属内包炭素ナノ構造体に溶解洗浄を施し、残存した前記金属を除去する工程を具えることを特徴とす
る、請求項７〜９のいずれか一に記載の金属担持炭素ナノ構造体の製造方法。
【請求項１１】
前記金属内包炭素ナノ構造体に内包される前記金属を噴出させた後、前記金属内包炭素ナノ構造体に第３の加熱処理を施し、残存した前記金属を除去する工程を具えることを特
徴とする、請求項７〜１０のいずれか一に記載の金属担持炭素ナノ構造体の製造方法。
【請求項１２】
前記金属メチルアセチリド中の金属は、銅であることを特徴とする、請求項７〜１１のいずれか一に記載の金属担持炭素ナノ構造体の製造方法。
【発明の詳細な説明】
【技術分野】
【０００１】
本発明は、炭素ナノ構造体、金属担持炭素ナノ構造体、及びそれらの製造方法に関する。また、本発明は、金属担持炭素ナノ構造体を用いたリチウムイオン２次電池に関する。
【背景技術】
【０００２】
炭素材料は、低温型燃料電池、スーパーキャパシタやリチウムイオン２次電池の電極、あるいは液相触媒反応における触媒担持体として用いられ、その重要性と作製コストの廉価性の必要が益々高まっている。電極や触媒担体としての使用に対しては、空孔率が高く気体や液体の流動性の高さが重要となってくる。これに加えて、電極材料としては高い電気伝導特性と電流密度の高さが要求される。
【０００３】
高容量が実現可能なリチウムイオン２次電池の負極材料として、錫やシリコン等のナノ粒子あるいはナノチューブが用いられようとしており、具体的には、銅被覆シリコンや炭素被覆シリコン等が検討されている。しかしながら、金属がリチウムを吸収した際の体積膨張は極めて大きく、通常、金属はバラバラに破壊され、電極との接触状態を急速に失い、電気容量の大幅な低下をもたらす。この問題が、本格的実用化への障壁となっている。
【０００４】
なお、シリコンは厳密には半導体に属するものであるが半金属的な性質をも示すので、本願では金属として扱うこととする。
【０００５】
このような観点から非特許文献１では、プロピレンガスの高温分解法で得られた顆粒状炭素の表面にCVD(Chemical Vapor Deposition)法によって堆積付着させたシリコン・炭素複合物が、20時間放電速度(C/20)に於いて、1,270 mAh/cm-3  という高い容量を示し、炭素材の表面に固定しているにもかかわらず、98％以上の充放電効率を得ている。しかしながら、高い電流密度領域では、この容量が著しく低下すること、また、比表面積が十分ではないため空洞内部の空間からの比表面積への寄与が大きく、上記特性を安定して得ることができないという問題があった。
【０００６】
一方、シリコン結晶を加熱して蒸気とし、凹凸の多い銅薄膜の上に真空中でシリコン微結晶を数ミクロンの厚さで堆積させた負極材料が報告されている（非特許文献２）。これも、高電流密度領域における充放電劣化は避けられず、また、製造コストが極めて高くなるため事業化されにくいという問題がある（非特許文献３）。
【０００７】
また、特許文献１には、活性炭のミクロ孔内に、リチウムと合金を形成できる金属、例えば錫、カルシウム、ストロンチウム、バリウム、イリジウムなどの活物質を担持させることによって、リチウムイオン２次電池の負極を製造する技術が開示されている。しかしながら、上述した活物質の添加量は活性炭を構成する炭素の質量の30％が上限であり、十分な容量維持率を得ることができず、結果として十分な充放電効率を得ることができないという問題がある。
【先行技術文献】
【非特許文献】
【０００８】
【非特許文献１】High-performance lithium-ion anodes using a hierarchical bottom-up approach, A. Magasinski, P. Dixon, B. Hertzberg, A. Kvit, J. Ayala, and G. Yushin, Nature Materials, 9(2010)353-358
【非特許文献２】Thick vacuum deposited silicon films suitable for the anode of Li-ion battery, Mikiko Ueda, Junji Suzuki, Kohki Tamura, Kyoichi Sekine, Tsutomu Takamura, Journal of Power Sources,146(2005)441-444
【非特許文献３】Nano- and bulk-silicon-based insertion anodes for lithium-ion secondary cells, Uday Kasavajjula, Chunsheng Wang, and A. John Appleby, Journal of Power Sources,163(2007)1003-1039
【特許文献】
【０００９】
【特許文献１】特許第４０６９４６５号
【発明の概要】
【発明が解決しようとする課題】
【００１０】
本発明は、リチウムイオン２次電池の負極材などとして使用することのできる、新規な構造の炭素ナノ構造体及び金属担持炭素ナノ構造体を提供することを目的とする。
【課題を解決するための手段】
【００１１】
上記目的を達成すべく、本発明は、
炭素を含む棒状体及び／又は板状体が３次元的に結合してなり、前記棒状体及び／又は前記板状体中には、グラフェン多層膜壁で画定される肺胞状の空孔が形成されたことを特徴とする、炭素ナノ構造体に関する。
【００１２】
また、本発明は、
炭素を含む棒状体または板状体が３次元的に結合してなり、前記棒状体又は前記板状体中には、グラフェン多層膜壁で画定される肺胞状の空孔が形成されてなる炭素ナノ構造体と、
前記空孔内に担持した金属体と、
を具えることを特徴とする、金属担持炭素ナノ構造体に関する。
【００１３】
本発明の炭素ナノ構造体は、炭素を含む棒状体及び／又は板状体が３次元的に結合して構造体をなすとともに、棒状体及び／又は板状体中には、肺胞状の空孔が形成されている。したがって、肺胞状の空孔中に、目的に応じて種々の物質を担持させることによって、上記炭素ナノ構造体を種々の用途に供することができる。
【００１４】
また、本発明の金属担持炭素ナノ構造体は、上記炭素ナノ構造体の肺胞状の空孔内に金属体を担持するようにしている。したがって、金属体の種類を適宜に変化させることによって、上記金属担持炭素ナノ構造体を種々の用途に供することができる。特に、金属体をリチウム金属を可逆的に吸蔵放出可能な金属体から構成することにより、上記金属担持炭素ナノ構造体は、リチウムイオン２次電池の負極材として用いることができる。
【００１５】
これらのことより、上記炭素ナノ構造体及び金属担持炭素ナノ構造体は、リチウムイオン２次電池の負極材として用いることができる。
【００１６】
特に、金属体をリチウム金属を可逆的に吸蔵放出可能な金属体から構成することにより、上記金属担持炭素ナノ構造体は、リチウムイオン２次電池の負極材として用いることができる。
【００１７】
なお、本発明における“ナノ構造体”とは、以下に詳述するように、この構造体を特徴づける構成要素が、ｎｍオーダから数百ｎｍオーダのスケールのものを含むことに由来して名付けられたものである。
【００１８】
また、本発明における“肺胞状の空孔”とは、空孔を画定するグラフェン多層膜壁の、任意の層が枝分かれを繰り返し、隣接する空孔同士が互いに連通しているような状態をいう。
【００１９】
上記炭素ナノ構造体は任意の形状とすることができるが、以下に説明する製造方法を用いた場合は、一般には３次元網状構造の一体型構造物（モノリス）として形成される。この場合、上記金属担持炭素ナノ構造体も同じく３次元網状構造の一体型構造物（モノリス）として形成される。
【００２０】
上述した炭素ナノ構造物及び金属担持炭素ナノ構造体は、以下のような製造方法によって得ることができる。
【００２１】
すなわち、炭素ナノ構造物の製造方法は、
金属塩を含む溶液に対してメチルアセチレンガスを吹き込み、金属メチルアセチリドの棒状結晶体及び／又は板状結晶体を作製する工程と、
前記棒状結晶体及び／又は前記板状結晶体に第１の加熱処理を施して、前記金属メチルアセチリド中の金属を偏析させるとともに、前記棒状結晶体及び／又は前記板状結晶体中の炭素を偏析させ、炭素を含む棒状体及び／又は板状体が３次元的に結合してなる炭素ナノ構造中間体を得るとともに、この炭素ナノ構造中間体中に前記金属が内包されてなる金属内包炭素ナノ構造体を作製する工程と、
前記金属内包炭素ナノ構造体を硝酸と接触させて、前記金属内包炭素ナノ構造体中の前記金属の少なくとも一部を溶出させる工程と、
前記金属内包炭素ナノ構造物に対して第２の加熱処理を施して、前記金属内包炭素ナノ構造物に内包される前記金属を噴出させる工程と、
を具えることを特徴とする。
【００２２】
また、金属担持炭素ナノ構造体の製造方法は、
金属塩を含む溶液に対してメチルアセチレンガスを吹き込み、金属メチルアセチリドの棒状結晶体及び／又は板状結晶体を作製する工程と、
前記棒状結晶体及び／又は前記板状結晶体に第１の加熱処理を施して、前記金属メチルアセチリド中の金属を偏析させるとともに、前記棒状結晶体及び／又は前記板状結晶体中の炭素を偏析させ、炭素を含む棒状体及び／又は板状体が３次元的に結合してなる炭素ナノ構造中間体を得るとともに、この炭素ナノ構造中間体中に前記金属が内包されてなる金属内包炭素ナノ構造体を作製する工程と、
前記金属内包炭素ナノ構造物を硝酸と接触させて、前記金属内包炭素ナノ構造体中の前記金属の少なくとも一部を溶出させるとともに、第２の加熱処理を施して、前記金属内包炭素ナノ構造物に内包される前記金属を噴出させて、炭素を含む前記棒状体及び／又は前記板状体が３次元的に結合してなり、前記棒状体又は前記板状体中にグラフェン多層膜壁で画定される肺胞状の空孔が形成されてなる炭素ナノ構造体を得る工程と、
金属塩化物を溶媒中に溶解させて前記金属塩化物を含む溶液を得、この溶液と前記炭素ナノ構造体とを混合し、脱溶媒処理によって前記炭素ナノ構造体中の前記肺胞状の空孔内に前記金属塩化物を封入する工程と、
前記金属塩化物に対して脱塩素反応を生ぜしめ、前記空孔内に前記金属塩化物中の金属を析出させて担持させる工程と、
を具えることを特徴とする。
【発明の効果】
【００２３】
以上説明したように、本発明によれば、リチウムイオン２次電池の負極材などとして使用することのできる、新規な構造の金属担持炭素ナノ構造体、及びその基本構造となる炭素ナノ構造体を提供することができる。
【図面の簡単な説明】
【００２４】
【図１】本発明の炭素ナノ構造体の一例を示す外観ＳＥＭ写真である。
【図２】図１に示す炭素ナノ構造体の表面を拡大して示すＳＥＭ写真である。
【図３】図１に示す炭素ナノ構造体の表面を拡大して示すＳＥＭ写真である。
【図４】銅メチルアセチリドの棒状結晶体及び／または板状結晶体のＳＥＭ写真である。
【図５】銅メチルアセチリドの棒状結晶体及び／または板状結晶体のＴＥＭ写真である。
【図６】図１に示す炭素ナノ構造体の一部におけるＴＥＭ写真である。
【図７】実施例における炭素ナノ構造体のＴＧＡ（熱重量測定）の結果を示すグラフである。
【図８】実施例における炭素ナノ構造体のＴＥＭ写真である。
【図９】実施例における炭素ナノ構造体の電子エネルギー損失スペクトルを示すグラフである。
【図１０】実施例における炭素ナノ構造体の小角Ｘ線散乱スペクトルから得られた空孔分布（体積）を示すグラフである。
【図１１】実施例における炭素ナノ構造体の窒素の吸・脱着曲線を示すグラフである。
【図１２】実施例で得た錫担持炭素ナノ構造体のＸ線回折スペクトルである。
【図１３】実施例で得た錫担持炭素ナノ構造体のＴＥＭ写真である。
【図１４】実施例で得たリチウムイオン電池の充放電曲線である。
【図１５】実施例で得たリチウムイオン電池の充放電曲線である。
【図１６】実施例で得たリチウムイオン電池のサイクル特性である。
【図１７】実施例で得たリチウムイオン電池のサイクル特性である。
【図１８】実施例で得たシリコン炭素ナノ構造体のＸ線回折スペクトルである。
【図１９】実施例で得たリチウムイオン電池の充放電曲線である。
【図２０】実施例で得たリチウムイオン電池のサイクル特性である。
【発明を実施するための形態】
【００２５】
以下、本発明の詳細、並びにその他の特徴及び利点について説明する。
【００２６】
（炭素ナノ構造体）
本発明の金属担持炭素ナノ構造体の基本構造である炭素ナノ構造体は、炭素を含む棒状体及び／又は板状体が３次元的に結合してなり、前記棒状体及び／又は前記板状体中には、グラフェン多層膜壁で画定される肺胞状の空孔が形成されている。
【００２７】
図１は、本発明の炭素ナノ構造体の一例を示す外観ＳＥＭ写真であり、図２及び図３は、図１に示す炭素ナノ構造体の表面を拡大して示すＳＥＭ写真である。
【００２８】
図１に示す炭素ナノ構造体は、厚紙の束を燃やして炭化させた燃えかすのような形状をしており、多数のミクロンオーダーの孔がランダムに形成され、棒状体及び／又は板状体が３次元的な網状に連結されて網状構造の一体型構造物（モノリス）となっている。また、図２及び図３に示すように、その表面は瘤状の隆起物で覆われている。このような特徴は、以下に説明する製造方法に由来するものである。
【００２９】
但し、図１〜図３に示す炭素ナノ構造体はあくまで一例であって、製造方法を適宜変更あるいは変形させることによって任意の形状の炭素ナノ構造体を製造することができる。
【００３０】
図４及び図５は、図１に示す炭素ナノ構造体の銅メチルアセチリドの棒状結晶体及び／または板状結晶体のＳＥＭ写真である。なお、炭素ナノ構造体を構成する棒状体の直径及び前記板状体の幅は約１００ｎｍ以上１０μｍ以下である。
【００３１】
図６は、図１に示す炭素ナノ構造体の一部におけるＴＥＭ写真である。図６から明らかなように、本例における炭素ナノ構造体は、その内部において３層から１０層分のグラフェン多層膜壁で画定され、互いに連通してなる肺胞状の空孔を有することが分かる。また、肺胞状の空孔は、空孔を画定するグラフェン多層膜壁の、任意の層が枝分かれを繰り返し、ある１つの空孔を画定する層がその空孔と隣接する空孔をも画定し、これによって隣接する空孔同士が互いに連通していることが分かる。
【００３２】
また、図６からも明らかなように、上記空孔は、一般には表皮付近の比較的小さな、例えば空孔径が１ｎｍ以上２０ｎｍ以下の空孔（第１の空孔）と、内部の比較的大きな、例えば空孔径が１０ｎｍ以上８０ｎｍ以下の空孔（第２の空孔）とを含む。なお、以下に説明するように、金属を担持させる場合は、主として表皮付近の比較的小さな第１の空孔内に担持させる。
【００３３】
本例における炭素ナノ構造体は、例えば８０ｍ２／ｇ以上のＢＥＴ比表面積を有し、場合によっては３００ｍ２／ｇ以上のＢＥＴ比表面積を有する。ＢＥＴ比表面積の大小は、例えば炭素ナノ構造体を構成する棒状体及び板状体の直径や、炭素ナノ構造体中に含まれる空孔径に依存する。例えば、棒状体及び板状体の直径が小さいほど、さらには空孔径が小さいほど上記ＢＥＴ比表面積は増大する。
【００３４】
炭素ナノ構造体の空孔および網状構造によって生じるメソ空間の分布は、例えば小角Ｘ線散乱スペクトルによって知ることができる。
【００３５】
次に、炭素ナノ構造体の製造方法について説明する。
最初に、炭素ナノ構造体の前駆体に相当する金属内包炭素ナノ構造体を製造する。金属内包炭素ナノ構造体は、例えば以下の製造工程に基づいて製造することができる。
【００３６】
塩化第一銅のアンモニア水溶液にメチルアセチレンガスまたはメチルアセチレンを含む混合ガスを吹き込む。この際、前記溶液の攪拌を激しく行う。これによって、前記溶液中に黄色の銅メチルアセチリドの棒状結晶体及び／または板状結晶体（図４及び図５参照）の沈殿物が生成する。
【００３７】
次いで、前記沈殿物を大きめのステンレス製耐圧反応管に移し、真空電気炉又は真空高温槽中に入れ、例えば９０〜１２０℃の温度で例えば１２時間以上脱溶媒処理を行う。これに、例えば水素ガスを０．０１ｋＰａ以下、好ましくは０．００１ｋＰａ以上となるようにして導入し、さらに２１０〜２５０℃に加熱（第１の加熱処理）すると、暫くしてガスが発生し、メタンとエチレンの気体、炭素と銅ナノ粒子の固体への偏析反応が起こる。
【００３８】
また、上記加熱処理によって、偏析反応によって生成した炭素を含む棒状体及び／又は板状体が３次元的に結合してなる炭素ナノ構造中間体が得られ、その後、偏析反応によって生成した銅ナノ粒子が炭素ナノ構造中間体中に内包されてなる金属内包炭素ナノ構造体を得る。
【００３９】
なお、水素ガスの導入は反応直後に生じた炭素の末端の酸化を防ぐためである。また、上述のように水素ガス中で加熱処理を行うことによって、比較的低い温度で偏析反応を生ぜしめることができるとともに、金属内包炭素ナノ構造体を得ることができる。また、偏析反応に伴うガスの発生は、金属内包炭素ナノ構造体中に無数の空洞を形成する。したがって、金属内包炭素ナノ構造体は、図１に示すような、多数のミクロンオーダーの空隙がランダムに形成され、棒状体及び／又は板状体が３次元的な網状に連結されて網状構造の一体型構造物（モノリス）となる。
【００４０】
本例では、金属内包炭素ナノ構造体を製造するに際し、塩化第一銅のアンモニア水溶液を用い、金属内包炭素ナノ構造体に内包する金属を銅としているが、これは原料である塩化第一銅の準備及び調整を容易に行うことができることに由来するものである。
【００４１】
なお、金属内包炭素ナノ構造体自体も金属体を内包しているので高い電気伝導性を呈する。したがって、高い気孔性と高い電気伝導性とを十分に満足した炭素構造体(炭素材料)として機能させることができる。したがって、電極や触媒担持電極等として好適に用いることができる。この場合、上述のように、内包させる金属を銅とすることにより、電気伝導性をより向上させることができる。
【００４２】
次に、上述のようにして得た金属内包炭素ナノ構造物に対して硝酸を接触させる。これは、金属内包炭素ナノ構造体内に内包されている上記金属が、これを囲む炭素壁によって強固に保持されているため、上記硝酸によって上記金属を取り囲む炭素壁を溶かし、以下に説明する第２の加熱処理によって上記金属の噴出を容易かつ完全に行うようにし、上記金属除去後の金属内包炭素ナノ構造体に形成される、後の炭素ナノ構造体の空孔に相当する空洞中に上記金属が残留するのを防止するためのものである。
【００４３】
なお、金属内包炭素ナノ構造物を硝酸に接触させた際には、この金属内包炭素ナノ構造物中に内包された上記金属の少なくとも一部が溶出する。
【００４４】
また、硝酸は、適宜水で薄めて硝酸水溶液として使用することができる。硝酸との接触時間は、用いる硝酸水溶液の濃度などにも依存するが、好ましくは数十時間である。
【００４５】
次に、第２の加熱処理を施して、前記金属内包炭素ナノ構造物に内包される金属を噴出（昇華離脱）させ、上述した炭素ナノ構造体を得る。この場合、金属の噴出後の空洞が炭素ナノ構造体の空孔を形成する。第２の加熱処理は、例えば真空中、９００℃〜１４００℃の温度において数時間、具体的には５時間〜１０時間行う。
【００４６】
なお、この第２の加熱処理は、上述の金属を囲む炭素をグラフェン化して、グラフェン多層膜壁の形成に寄与し、さらにはグラフェン多層膜壁の任意の層を枝分かれさせて、肺胞状の空孔の形成に寄与する。
【００４７】
第２の加熱処理は、マイクロ波を用いて行うこともできる。この場合、上記のような真空加熱に比較して、コストを抑えることができる。
【００４８】
以上の工程を経ることにより、上述した炭素を含む棒状体及び／又は板状体が３次元的に結合してなり、前記棒状体及び／又は前記板状体中に、グラフェン多層膜壁で画定される肺胞状の空孔が形成されてなる炭素ナノ構造体が得られる。
【００４９】
また、上述した内容から明らかなように、炭素ナノ構造体の、棒状体及び／又は板状体が３次元的な網状に連結されて網状構造の一体型構造物（モノリス）を呈するという構造上の特徴は、上述した製造方法、すなわち、炭素ナノ構造体の前駆体に相当する金属内包炭素ナノ構造体が当該構造上の特徴を有することに起因していることが分かる。
【００５０】
なお、金属内包炭素ナノ構造体に内包される前記金属を噴出させた後、前記金属内包炭素ナノ構造体に溶解洗浄を施し、残存した前記金属を除去することができる。上述したように、炭素ナノ構造体の肺胞状の空孔は、金属内包炭素ナノ構造体が内包する金属を噴出させた後の空洞から構成されるので、当該空洞、すなわち空孔内に噴出させるべき金属が残存していると、上記炭素ナノ構造体の用途によっては、残存した金属がその用途特性に悪影響を及ぼす場合がある。
【００５１】
しかしながら、上述のように、金属内包炭素ナノ構造体に溶解洗浄を施し、空洞内、すなわち形成すべき空孔内に残存する金属を除去することによって、上述した不利益を除去することができる。
【００５２】
上記溶解洗浄は、例えば金属内包炭素ナノ構造体を４〜８時間熱硝酸に浸漬させることによって行うことができる。
【００５３】
また、金属内包炭素ナノ構造体に残存する金属を除去するに際しては、金属内包炭素ナノ構造体に対して第３の加熱処理を施して行うこともできる。この場合、第３の加熱処理を例えば５００℃〜１４００℃の範囲で行うことによって、残留した金属を炭素から分離して除去することができる。
【００５４】
なお、金属内包炭素ナノ構造体に残存する金属を除去するに際しての溶解洗浄と第３の加熱処理とは、それぞれ単独で用いることもできるし、両者を併合させて用いることもできる。
【００５５】
（金属担持炭素ナノ構造体）
本発明の金属担持炭素ナノ構造体は、上述のようにして得た炭素ナノ構造体の肺胞状の空孔、主として空孔径の小さい第１の空孔に所定の金属体を担持させてなる。
【００５６】
金属体は目的に応じて任意の金属体とすることができるが、金属担持炭素ナノ構造体をリチウムイオン２次電池の負極材として用いる場合、Ｓｉ，Ｇｅ，Ｓｎ，Ｉｎ，Ｓｂ，及びＺｎなどの、リチウム金属を可逆的に吸蔵放出可能な金属体から構成する。なお、シリコンは厳密には半導体に属するものであるが半金属的な性質をも示すので、本願では金属として扱うこととする。
【００５７】
なお、金属体の代わりにリチウム遷移金属リン酸化物や、硫化リチウムなどを担持させれば、上記金属担持炭素ナノ構造体は、リチウムイオン２次電池の正極材として使用することができる。
【００５８】
また、上記金属体は、炭素ナノ構造体の空孔総てに担持されることなく、空孔の少なくとも一部は上記金属体が担持されずに、空孔として残存していることが好ましい。これは、金属担持炭素ナノ構造体が、例えばリチウムイオン２次電池の負極材として使用された場合において、担持した金属はリチウムを吸蔵することによって体積が３〜４倍に膨れてしまい、ある割合以上になるとリチウムの浸入が阻害され、負極材として十分に機能することができない場合がある。一方、金属体が担持せずに空孔がそのまま残存することによって、これら空孔が金属体の膨張に対するクッションとしての役割をし、負極材は破壊されることなく、また、リチウムイオンの浸入経路も確保され十分にその機能を発揮することができるようになる。
【００５９】
次に金属担持炭素ナノ構造体の製造方法について説明する。
最初に、上述のようにして炭素ナノ構造体を製造した後、金属塩化物を溶媒中に溶解させて前記金属塩化物を含む溶液を得、この溶液と前記炭素ナノ構造体とを混合し、空孔からの脱溶媒処理によって前記炭素ナノ構造体中の前記空孔内に前記金属塩化物を封入する。その後、前記金属塩化物に対して脱塩素反応を生ぜしめ、前記空孔内に前記金属塩化物中の金属を析出させて担持させる。
【００６０】
例えば、炭素ナノ構造体に対して錫を担持させる場合は、炭素ナノ構造体の肺胞状の空孔の体積に相当するような量の塩化第一錫をテトラヒドロフランに溶解させ、この溶液と炭素ナノ構造体とを混合して沸騰処理を行い、煮沸脱溶媒によって炭素ナノ構造体の空孔中に塩化第一錫（の結晶）を閉じ込める。なお、必要に応じて、塩化第一鉄を閉じ込めた後の炭素ナノ構造体を、極めて少量のテトラヒドロフランによって洗浄し、炭素ナノ構造体の外部に付着した塩化第一錫を溶解除去する。
【００６１】
次いで、例えば、リチウム芳香族錯体、ナトリウム芳香族錯体などの強力な還元剤によって還元すると、脱塩素反応を生じ、炭素ナノ構造体の肺胞状の空孔内には錫のみが担持されるようになる。
【００６２】
なお、錫を担持させる場合、担持の仕方が不適当な場合、錫結晶が大きくなって電気容量が小さくなることがあるため、錫結晶の粒界を空孔の大きさ以下に保つことが望ましい。このためには、前記操作において第一塩化銅を、例えば第一塩化錫の1/10グラム当量程度のアセトニトリルに溶解した溶液を、上記第一塩化錫を含むテトラヒドロフラン溶液に加えて共沈させる。その後、上記煮沸脱溶媒及び脱塩素反応を生ぜしめることにより、大部分の銅は錫銅合金として粒界を形成し、錫結晶の成長が阻止される。この時の反応温度は摂氏零度以下にすることが重要である。これによって、より良好な電気容量とサイクル特性を得ることができる。
【００６３】
なお、炭素ナノ構造体にケイ素を担持するには、SiCl4などの塩化ケイ素液体と炭素ナノ構造体とを混合、すなわち塩化ケイ素液体を炭素ナノ構造体の空孔中に含浸させ、その後、リチウム芳香族錯体、ナトリウム芳香族錯体などの強力な還元剤によって還元すると、脱塩素反応を生じ、炭素ナノ構造体の肺胞状の空孔内にはケイ素のみが担持されるようになる。
【００６４】
（リチウムイオン２次電池）
次に、本発明のリチウムイオン２次電池について具体的に説明する。本発明のリチウムイオン２次電池は、いわゆる非水電解液型のリチウムイオン２次電池であって、上述した炭素ナノ構造体及び金属担持炭素ナノ構造体を負極活物質に用いること以外は従来公知の非水電解液型のリチウムイオン２次電池と同様の構成とすることができる。すなわち、上記の非水電解液電池用負極と、正極と、リチウムイオンを含有する非水電解液と、両極の間に介在するセパレータと、を有する。
【００６５】
正極は、正極活物質、導電剤及び結着剤からなる正極合材を適用な溶媒に懸濁させて混合し、スラリーとしたものを集電体の片面または両面に塗布し、乾燥することで作製することができる。
【００６６】
正極活物質としては、種々の酸化物、硫化物、リチウム含有酸化物、導電性高分子などを用いることができる。例えば、ＭｎＯ２、ＴｉＳ２、ＴｉＳ３、ＭｏＳ３、ＦｅＳ２、Ｌｉ１−ｘＭｎＯ２、Ｌｉ１−ｘＭｎ２Ｏ４、Ｌｉ１−ｘＣｏＯ２、Ｌｉ１−ｘＮｉＯ２、Ｌｉ１−ｘＮｉＰＯ４、Ｌｉ１−ｘＭｎＰＯ４、Ｌｉ１−ｘＦｅＰＯ４、Ｌｉ１−ｘＮｉ１/３Ｃｏ１/３Ｍｎ１/３Ｏ２、ＬｉＶ２Ｏ３、Ｖ２Ｏ５、Ｓ、ポリアニリン、ポリパラフェニレン、ポリフェニレンスルフィド、ポリフェニレンオキシド、ポリチオフェン、ポリピロール、及びそれらの誘導体、安定ラジカル化合物、が挙げられる。なお、これらの正極活物質におけるｘは０〜１の数を示す。
【００６７】
また、これらのリチウム−金属複合酸化物を単独で用いるばかりでなくこれらを複数種類混合して用いることもできる。このなかでもリチウム−金属複合酸化物としては、層状構造またはスピネル構造のリチウムマンガン含有複合酸化物、リチウムニッケル含有複合酸化物及びリチウムコバルト含有複合酸化物、オリビン型のＬｉＦｅＰＯ４材料のうちの１種以上であることが好ましい。
【００６８】
正極の導電材としては、黒鉛の微粒子、アセチレンブラック、ケッチェンブラック、カーボンナノファイバーなどのカーボンブラック、ニードルコークスなどの無定形炭素の微粒子などが使用されるが、これらに限定されない。また、前記炭素ナノ構造体を用いることもできる。
【００６９】
結着剤としては、例えば、ＰＶＤＦ、エチレン−プロピレン−ジエン共重合体（ＥＰＤＭ）、ＳＢＲ、アクリロニトリル−ブタジエンゴム（ＮＢＲ）、フッ素ゴムなどが挙げられるが、これらに限定されない。
【００７０】
正極活物質などが分散する溶媒としては、通常は結着剤を溶解する有機溶剤が使用される。例えば、ＮＭＰ、ジメチルホルムアミド、ジメチルアセトアミド、メチルエチルケトン、シクロヘキサノン、酢酸メチル、アクリル酸メチル、ジエチルトリアミン、Ｎ−Ｎ−ジメチルアミノプロピルアミン、エチレンオキシド、テトラヒドロフランなどを挙げることができるが、これらに限定されない。また、水に分散剤、増粘剤などを加えてＰＴＦＥなどで活物質をスラリー化する場合もある。
【００７１】
非水電解液は、リチウムイオンを含有すること以外は、従来公知の非水電解液と同様の構成とすることができる。すなわち、従来公知のリチウムイオン電池の非水電解液を用いることができる。この非水電解液としては、有機溶媒に非水電解質を溶解して構成することができる。
【００７２】
有機溶媒は、通常リチウム二次電池の電解液に用いられる有機溶媒であれば特に限定されるものではなく、例えばカーボネート類、ハロゲン化炭化水素、エーテル類、ケトン類、ニトリル類、ラクトン類、オキソラン化合物等を用いることができる。特に、プロピレンカーボネート、エチレンカーボネート、１，２−ジメトキシエタン、ジメチルカーボネート、ジエチルカーボネート、エチルメチルカーボネート、ビニレンカーボネート等及びそれらの混合溶媒が適当である。例に挙げたこれらの有機溶媒のうち、特にカーボネート類、エーテル類からなる群より選ばれた１種以上の非水溶媒を用いることにより、電解質の溶解性、誘電率及び粘度において優れ、電池の充放電効率が高いので、好ましい。
【００７３】
非水電解質は、その種類が特に限定されるものではないが、ＬｉＰＦ６、ＬｉＢＦ４、ＬｉＣｌＯ４及びＬｉＡｓＦ６から選ばれる無機塩、これらの無機塩の誘導体、ＬｉＳＯ３ＣＦ３、ＬｉＣ（ＳＯ３ＣＦ３）３及びＬｉＮ（ＳＯ２ＣＦ３）２、ＬｉＮ（ＳＯ２Ｃ２Ｆ５）２、ＬｉＮ（ＳＯ２ＣＦ３）（ＳＯ２Ｃ４Ｆ９）、から選ばれる有機塩、並びにこれらの有機塩の誘導体の少なくとも１種であることが望ましい。これらの非水電解質は、電池性能をさらに優れたものとすることができ、かつその電池性能を室温以外の温度域においてもさらに高く維持することができる。電解質の濃度についても特に限定されるものではなく、用途に応じ、電解質及び有機溶媒の種類を考慮して適切に選択することが好ましい。
【００７４】
セパレータは、正極及び負極を電気的に絶縁し、電解液を保持する役割を果たすものである。例えば、多孔性合成樹脂膜、特にポリオレフィン系高分子（ポリエチレン、ポリプロピレン）の多孔膜を用いればよい。なおセパレータは、正極と負極との絶縁を担保するため、正極及び負極よりもさらに大きいものとするのが好ましい。
【００７５】
本発明の非水電解液電池は、上記の要素以外に、その他必要に応じた要素とからなる。本発明の非水電解液電池は、その形状には特に制限を受けず、コイン型、円筒型、角型等、種々の形状の電池として使用できる。
【実施例】
【００７６】
［炭素ナノ構造体］
（実施例１）
最初に、第一塩化銅を０．１モル/Ｌ（リッター）の濃度で含むアンモニア水溶液（５．５％）をフラスコに用意し、これを激しく攪拌しながら窒素ガスで１０％に希釈したメチルアセチレンガスを１Ｌ の溶液に対し２００ｍＬ／ｍｉｎ の流速で約１２０分間、回転する溶液の底部から吹き込んだ。これによって、溶液中に銅メチルアセチリドの棒状結晶体及び／又は板状結晶体が生じ沈殿を始めた。
【００７７】
次いで、前記沈殿物をメンブレンフィルターで濾過し、ろ過の際に、前記棒状結晶体及び／又は板状結晶体の沈殿物をメタノールで洗浄した。反応時間を長くすると、数百ミクロンの長さにまですることができる。この操作を６回繰り返し、黄色のワイヤー結晶水和沈殿物約５０ｇを得た。
【００７８】
次いで、前記沈殿物５０ｇを３００mＬの肉厚ビーカーに入れ、これを更に３Ｌの肉厚ビーカーに入れてこれにテフロン（登録商標）の板を置いて蓋とした。テフロン（登録商標）の板は４枚で、それぞれ厚さ１０ｍｍで空気抜けの小さな穴が重ならないように開けてある。これを内径１５５ｍｍ、高さ３００ｍｍ、肉厚５ｍｍのステンレス製真空容器に入れ、一度、１００Ｐａ以下に減圧する。この状態で水素ガスを１Ｌ導入し、０．３気圧程度の圧力で、反応容器の温度を２５０℃に３０分かけて昇温させた。
【００７９】
この際、圧力は徐々に上がって来るが、２〜３時間後に急に圧力が１気圧強まで上昇した。これを冷却することによって真空容器内部に約２０ｇの金属内包炭素ナノ構造体を得た。
【００８０】
次いで、１Ｌの三角フラスコに、得られた金属内包炭素ナノ構造体の２０ｇを入れ、３０〜４０質量％の硝酸水溶液４００ｍＬを加えると、炭素ナノ構造体は萎むと同時に赤褐色の二酸化窒素ガスを発生し、さらに炭素ナノ構造体中に残留した銅が溶解した。６０℃程度に約３０‐４８時間加熱し、銅の溶解と不安定な炭素を酸化させた。
【００８１】
これを濾過し、十分に洗浄乾燥させ、石英管に入れて１１００℃で１２時間程度真空加熱を行った。すると石英管の末端の低温部の壁にまず有機物薄膜が、次いで銅が昇華沈着した。炭素部分のみを取り出し、再度、熱硝酸で残留銅を溶解し、これを乾燥の後、アルミナ製タンマン管に入れて１４００℃で１０時間加熱した。
【００８２】
この段階で得られた炭素ナノ構造体にＴＧＡ（熱重量測定）を実施した結果、図７に示すようなグラフが得られた。これは、燃焼温度が６８０℃とグラファイトに近く、残留金属も２重量％以下であった。このもののTEM像を図８に、電子エネルギー損失スペクトルを図９に、小角Ｘ線散乱スペクトルから得られた空孔分布（体積）を図１０に、窒素の吸脱着等温線を図１１に示した。図１０に示すグラフから、炭素ナノ構造体の表面近傍では約６ｎｍの小さい空孔が多く（Comp. 1 and 3）、炭素ナノ構造体の内部では約４０ｎｍの大きな空孔が多い（Comp. 2）ことがわかる。また、吸脱着等温線から求めたBrunauer，Emmett，Teller（ＢＥＴ）比表面積は、３００ｍ２／ｇであった。
【００８３】
（実施例２）
実施例１においては、銅ナノ粒子を内包した炭素ナノ構造体を硝酸処理によって銅の除去と空孔どうしの空間結合部の拡大を図っている。本実施例では、１１００℃の真空加熱の代わりに、マイクロ波による加熱を実施した。なお、加熱時間は２時間弱で十分であった。硝酸処理では、空孔同士が結合して、平均径が４０nmという大きな空孔が生じた。
【００８４】
［金属担持炭素ナノ構造体］
（実施例３：空孔内への錫の担持１）
次いで、実施例１及び２で得た炭素ナノ構造体それぞれの１ｇを５ｇの塩化第一錫を含むテトラヒドロフラン５０ｍＬに溶解し、さらに球管冷却器を装着したセパラブル丸底フラスコ中で９０℃、４時間沸騰乾留を続け、炭素ナノ構造体の空孔内の空気を溶液と置換した。続いて、冷却器を横配置に変えて溶媒蒸留を行った。溶媒がほぼ蒸発しきったところで、フラスコ内の固形物をろ過し、さらに固形物の容積の半分程度のテトラヒドロフランを滴下して、炭素ナノ構造体の外壁に付着した塩化第一錫を洗浄除去した。
【００８５】
次いで、前記塩化第一錫を内包した炭素ナノ構造体を、リチウム＋・ビフェニル−の２Ｍの濃度のテトラヒドロフラン溶液中で、摂氏零度で還元した。次いで、炭素ナノ構造体を含む溶液を、テトラヒドロフランで室温で洗浄した後、９０℃のN,N’-ジメチルホルムアミド溶液で２時間洗浄し、溶液中に含まれる塩化リチウムとビフェニルとを除去した。結果として、６０質量％以上の錫担持率が得られた。
【００８６】
図１２は、本実施例で得た錫担持炭素ナノ構造体のＸ線回折スペクトルである。図１２から明らかなように、Ｓｎに帰属されるピークを明確に確認することが出来る。したがって、空孔内に担持されたＳｎはＳｎ化合物を形成しておらずＳｎ金属単体として担持出来ていることが分かる。
【００８７】
図１３は、本実施例で得た錫担持炭素ナノ構造体のＴＥＭ写真である。図１３から明らかなように、錫は空孔全部に入っている訳ではなく、しかも、空孔内の単結晶の濃淡も伴っていることから、結晶の入った空孔内には空間が存在することが判る。これによって、錫担持炭素ナノ構造体をリチウムイオン２次電池の負極材として用いた場合においても、金属体が担持しない空孔及び空間がそのまま残存することによって、これら空孔及び空間が金属体の膨張に対するクッションとしての役割をし、負極材は破壊されることなく、また、リチウムイオンの流動性も確保されるため十分にその機能を発揮することができるようになる。
【００８８】
（実施例４：空孔内への錫の担持２）
塩化第一錫を内包した炭素ナノ構造体を作る過程は前記実施例と同じであるが、還元剤として、水素化トリエチルホウ素リチウムのテトラヒドロフラン１Ｍ溶液（商品名：Ｓｕｐｅｒｈｙｄｒｉｄｅ）を用いた。この還元反応はアルゴン雰囲気中室温で行った。激しくガスを発生するが効率よく還元反応が起こった。結果として、実施例３と同様に６０質量％以上の錫担持率が比較的容易に得られた。
【００８９】
（実施例５：錫担持体負極の充放電特性）
実施例４で得た錫担持炭素ナノ構造体（負極活物質）の８５質量部、ケッチェンブラック（導電材）の５質量部、ＰＶＤＦ（バインダ）のを１０質量部を準備し、ＮＭＰに分散させてスラリー状とした。製造されたスラリーを、厚さ：１８μｍの電解銅箔上に５．０ｍｇ／φ１４ｍｍになるよう塗布した後、乾燥、プレス成型して、負極板とした。次に、この負極板をφ１４ｍｍの円形ポンチで抜き取り、１２０℃で６時間真空乾燥させ負極とした。
【００９０】
次いで、このように製造された負極と、正極（対極）としての金属リチウムと、エチレンカーボネート（ＥＣ）３０ｖｏｌ％及びジエチルカーボネート（ＤＥＣ）７０ｖｏｌ％の混合溶媒に、ＬｉＰＦ６を１モル／リットルとなるように溶解させて調製された電解液とを用い、ドライボックス中で組立を行うことにより、コイン型の非水電解液型のリチウムイオン２次電池（ＣＲ２０２５タイプ）を作製した。なお、本実施例の電池の組立は、正極及び負極を、ポリプロピレン製セパレータを介して積層させ、電解液とともにケースを密閉、封止することで行われた。
【００９１】
電池の評価として、電池の初回充放電容量及び充放電を繰り返した際の放電容量を測定した。
【００９２】
初回放電容量の測定は、まず、０．０１Ｖまで定電流充電した後、電流値が１０μＡ以下になるまで定電圧充電し、３．０Ｖまで定電流放電を行った。この時の放電容量を初回放電容量とした。また、充放電を繰り返した際の放電容量も各サイクルにおいて同様に算出した。
【００９３】
図１４は、錫ナノ粒子を64.5質量％担持した肺胞状炭素ナノ構造体を負極に、リチウムディスクを対極に用いたリチウムイオン電池の充放電曲線である。図１５は、錫ナノ粒子を69.5質量％、銅を5.0質量％％担持した肺胞状炭素ナノ構造体を負極に、リチウムディスクを対極に用いたリチウムイオン電池の充放電曲線である。
【００９４】
図１４より算出される初回放電容量は６５４ｍＡｈ／ｇ、図１５より算出される初回放電容量は７２２ｍＡｈ ／ｇであり、上記炭素ナノ構造体からなる炭素負極（３７２ｍＡｈ／ｇ）に比べ高容量を示した。
【００９５】
図１６は、錫ナノ粒子を64.5質量％担持した肺胞状炭素ナノ構造体を負極に、リチウムディスクを対極に用いたリチウムイオン電池のサイクル特性である。図１７は、錫を69.5質量％、銅を5.0質量％担持した肺胞状炭素ナノ構造体を負極に、リチウムディスクを対極に用いたリチウムイオン電池のサイクル特性である。
【００９６】
一般に、Ｓｎ粒子をそのまま負極活物質として用いると初期充放電時の体積変化による割れや滑落により負極活物質の電気的な孤立が生じ、低い容量しか得ることができない。さらに、充放電を繰り返すと、さらに電気的な孤立が生じるため数サイクルで、大きく容量が低下する。
【００９７】
一方、図１６、図１７より炭素ナノ構造体の空孔中にＳｎを担持させることで良好なサイクル特性を得ることが出来ている。これは、炭素ナノ構造体を構成する炭素が、金属材料との広い接触面積を持つことで、活物質である錫に対して炭素ナノ構造体の内部まで導電経路を確保でき、かつ、錫自体は空孔中に閉じ込められているため、滑落や割れの影響を受けにくいためであると考えられる。
【００９８】
なお、図１６及び図１７の比較から、錫を69.5質量％、銅を5.0質量％％担持させた場合は、錫単体を担持させるよりもサイクル特性が良好であることが分かる。これは、体積膨張率が小さい錫銅合金が担持されていることで、活物質である銅錫合金自体の体積膨張がさらに緩和されたためと考えられる。
【００９９】
（実施例６：空孔内へのシリコンの担持）
実施例３において、塩化第一錫を用いる代わりに四塩化シランを用い、さらに還元剤として、水素化トリエチルホウ素リチウムのテトラヒドロフラン１Ｍ溶液（商品名：Ｓｕｐｅｒｈｙｄｒｉｄｅ）を用いた。結果として、５０質量％程度のＳｉ担持率が得られた。
【０１００】
図１８は、本実施例で得たＳｉ担持炭素ナノ構造体のＸ線回折スペクトルである。図１８から明らかなように、Ｓｉに帰属されるピークを明確に確認することができる。したがって、担持されたＳｉはＳｉ化合物を形成しておらずＳｉ金属単体として担持出来ていることが分かる。
【０１０１】
（実施例７：シリコン担持体負極の充放電特性）
実施例６で得たＳｉ担持炭素ナノ構造体（負極活物質）の８５質量部、ケッチェンブラック（導電材）の５質量部、ＰＶＤＦ（バインダ）の１０質量部を準備し、ＮＭＰに分散させてスラリー状とした。製造されたスラリーを、厚さ：１８μｍの電解銅箔上に４．０ｍｇ／φ１４ｍｍになるよう塗布した後、乾燥、プレス成型して、負極板とした。次に、この負極板をφ１４ｍｍの円形ポンチで抜き取り、１２０℃で６時間真空乾燥させ負極とした。
【０１０２】
次いで、このように製造された負極と、正極（対極）としての金属リチウムと、エチレンカーボネート（ＥＣ）３０ｖｏｌ％及びジエチルカーボネート（ＤＥＣ）７０ｖｏｌ％の混合溶媒に、ＬｉＰＦ６を１モル／リットルとなるように溶解させて調製された電解液とを用い、ドライボックス中で組立を行うことにより、コイン型の非水電解液型のリチウムイオン２次電池（ＣＲ２０２５タイプ）を作製した。なお、本実施例の電池の組立は、正極及び負極を、ポリプロピレン製セパレータを介して積層させ、電解液とともにケースを密閉、封止することで行われた。
【０１０３】
電池の評価として、電池の初回充放電容量及び充放電を繰り返した際の放電容量を測定した。
【０１０４】
初回放電容量の測定は、まず、０．０１Ｖまで定電流充電した後、電流値が１０μＡ以下になるまで定電圧充電し、３．０Ｖまで定電流放電を行った。この時の放電容量を初回放電容量とした。また、充放電を繰り返した際の放電容量も各サイクルにおいて同様に算出した。
【０１０５】
図１９は、シリコンナノ粒子を４８．０質量％担持した肺胞状炭素ナノ構造体を負極に、リチウムディスクを対極に用いたリチウムイオン電池の充放電曲線である。図１９より算出される初回放電容量は７１４ｍＡｈ／ｇであり、上記炭素ナノ構造体からなる炭素負極（３４６ｍＡｈ／ｇ）に比べ高容量を示した。
【０１０６】
図２０は、Ｓｉナノ粒子を４８．０質量％担持した肺胞状炭素ナノ構造体を負極に、リチウムディスクを対極に用いたリチウムイオン電池のサイクル特性である。
【０１０７】
一般に、Ｓｉ粒子をそのまま負極活物質として用いると初期充放電時の体積変化による割れや滑落により負極活物質の電気的な孤立が生じ、低い容量しか得ることができない。さらに、充放電を繰り返すと、さらに電気的な孤立が生じるため数サイクルで、大きく容量が低下する。
【０１０８】
一方、図２０より炭素ナノ構造体にシリコンを担持させることで良好なサイクル特性を得ることが出来ている。これは、金属材料を小さくすることで充放電時の体積変化による割れが抑制でき、金属材料と炭素材料が三次元的に接触しているため、接触面積が増加し、金属への導電経路が増す効果と滑落を抑制する効果があるためと考えられる。
【０１０９】
以上、本発明を上記具体例に基づいて詳細に説明したが、本発明は上記具体例に限定されるものではなく、本発明の範疇を逸脱しない限りにおいてあらゆる変形や変更が可能である。
【図１】
0005851756.tif 000002
【図２】
0005851756.tif 000003
【図３】
0005851756.tif 000004
【図４】
0005851756.tif 000005
【図５】
0005851756.tif 000006
【図６】
0005851756.tif 000007
【図７】
0005851756.tif 000008
【図８】
0005851756.tif 000009
【図９】
0005851756.tif 000010
【図１０】
0005851756.tif 000011
【図１１】
0005851756.tif 000012
【図１２】
0005851756.tif 000013
【図１３】
0005851756.tif 000014
【図１４】
0005851756.tif 000015
【図１５】
0005851756.tif 000016
【図１６】
0005851756.tif 000017
【図１７】
0005851756.tif 000018
【図１８】
0005851756.tif 000019
【図１９】
0005851756.tif 000020
【図２０】
0005851756.tif 000021